(57)【特許請求の範囲】
【請求項１】
フッ酸含有水と炭酸カルシウムの反応によるフッ化カルシウムの製造方法であって、フッ素濃度が５００００ｍｇ／Ｌ以上であるフッ酸含有水において、炭酸カルシウムの反応を進行させる熟成時間を有する合成反応工程［１］、と、
前記工程［１］にて得られた、フッ化カルシウムを含むスラリー液のｐＨを調整する中和工程［２］と、
前記中和工程［２］にて得られた中和後のスラリー液を脱水する脱水工程［３］と、
前記脱水工程［３］にて脱水したフッ化カルシウムを洗浄する洗浄工程［４］と、
を含むことを特徴とするフッ化カルシウムの製造方法。
【請求項２】
前記フッ酸含有水におけるフッ素の濃度が、５００００ｍｇ／Ｌ以上、５３００００ｍｇ／Ｌ以下、であることを特徴とする請求項１に記載のフッ化カルシウムの製造方法。
【請求項３】
フッ酸含有水と炭酸カルシウムの反応によるフッ化カルシウムの製造方法であって、フッ素濃度が５００００ｍｇ／Ｌ以上であるフッ酸含有水において、炭酸カルシウムの反応を進行させる熟成時間を有する合成反応工程［１］、を含み、
前記熟成時間が、少なくとも３０分以上であることを特徴とするフッ化カルシウムの製造方法。
【請求項４】
前記工程［１］において、前記フッ酸含有水に、粒状の炭酸カルシウムを直接投入することを特徴とする請求項１乃至請求項３の何れかに記載のフッ化カルシウムの製造方法。
【請求項５】
前記工程［１］が、バッチプロセスであることを特徴とする請求項１乃至請求項４の何れかに記載のフッ化カルシウムの製造方法。
【請求項６】
フッ酸含有水と炭酸カルシウムの反応によるフッ化カルシウムの製造方法であって、フッ素濃度が５００００ｍｇ／Ｌ以上であるフッ酸含有水において、炭酸カルシウムの反応を進行させる熟成時間を有する合成反応工程［１］、を含み、
前記工程［１］にて使用する炭酸カルシウムの量が、前記フッ酸含有水のフッ酸との反応に必要な量の０．７当量以上、０．９８当量以下、であることを特徴とするフッ化カルシウムの製造方法。
【請求項７】
前記工程［１］にて使用する炭酸カルシウムの平均粒径が、１５μｍ以上、３００μｍ以下であることを特徴とする請求項１乃至請求項６の何れかに記載のフッ化カルシウムの製造方法。
【請求項８】
前記フッ化カルシウムが、フッ化水素酸製造用の原料であることを特徴とする請求項１乃至請求項７の何れかに記載のフッ化カルシウムの製造方法。
【発明の詳細な説明】
【技術分野】
【０００１】
本発明は、フッ酸を含有する原水と炭酸カルシウムを反応させることにより、フッ化水素酸製造用の原料として好適なフッ化カルシウムを製造する方法に関する。
【背景技術】
【０００２】
従来、半導体産業や化学産業等において排出されるフッ素やリン酸を含有する原水に、水酸化カルシウム、酸化カルシウム、炭酸カルシウム、塩化カルシウムなどのカルシウム化合物を添加し、フッ化カルシウムやリン酸カルシウムなどの難溶性塩を晶析させ、回収して再利用する技術が知られている。
【０００３】
この種の晶析技術を利用して、フッ化カルシウムを回収し、下記の反応式（１）に示すように、フッ化カルシウムと硫酸を反応させて、フッ化水素酸の製造が一般的に行われている。
【化１】
0005772426.tif 000002
上記の反応式（１）のような反応を用いてフッ化水素酸を製造する場合、例えば、２００℃以上の反応温度で、ローターリーキルン内にて行われる。この時、原料となるフッ化カルシウム中に水酸化カルシウムや炭酸カルシウムが存在した場合、下記の反応式（２）および反応式（３）に示すように、水を副生する反応が生じてしまう。
【化２】
0005772426.tif 000003
【化３】
0005772426.tif 000004
上記の反応式（２）および反応式（３）のように水が副生した場合、キルン内はフッ酸環境下であるため、通常キルン装置に用いられている鉄系金属材料を腐食させてしまう。このことにより、フッ化水素酸製造装置の装置寿命が短くなってしまうため、できるだけフッ化カルシウムは純度の高いものが好ましい。
【０００４】
また、ロータリーキルンでフッ化水素酸を製造する際、原料として使用するフッ化カルシウムは、キルン内で流動可能な大きさにする必要がある。原料のフッ化カルシウムとしては、一般的に天然に存在するアシッドグレードの蛍石が用いられ、この天然の蛍石を、キルン内で流動可能なように、例えば、１５〜３００μｍ程度の粒径まで粉砕し、使用される。
【０００５】
このような背景のもと、晶析技術を利用して、フッ化カルシウムを回収し、この回収したフッ化カルシウムを用いて、フッ化水素酸の製造を行うには、フッ化カルシウムの粒子径を適度に揃えること、および、不純物を含まない高い純度をもつフッ化カルシウムを用いることが重要な要素となる。
【０００６】
フッ化カルシウムを回収し再利用する技術として、例えば、特許文献１には、下記の反応式４のように、適度に粒径を揃えた炭酸カルシウムとフッ化水素を反応させて、炭酸カルシウムの骨格をほぼ保ったままフッ化カルシウムを製造する技術が開示されている。
【化４】
0005772426.tif 000005
また、フッ素含有廃液等において、フッ化カルシウムの結晶を成長させる技術も知られているが、一般に合成したフッ化カルシウムは粒径が１０μｍ以下の微粒子になってしまうことが多い。この問題点を改善する技術として、例えば、特許文献２には、晶析技術を駆使して結晶を成長させる方法として、下記の反応式５のように、フッ化カルシウムの溶解度が比較的大きな塩酸酸性条件下で、フッ酸を含有する原水と塩化カルシウム水溶液を反応させることによって、純度が高く、粒径が大きなフッ化カルシウムを析出させる技術が開示されている。
【化５】
0005772426.tif 000006
【先行技術文献】
【特許文献】
【０００７】
【特許文献１】特開平０６−０６３５６１号公報
【特許文献２】特開２００５−２０６４０５号公報
【発明の概要】
【発明が解決しようとする課題】
【０００８】
特許文献１に記載の技術は、適度に粒径を揃え、大部分の炭酸カルシウムの粒径を保持したままフッ化カルシウムとして回収することができるが、例えば、フッ化水素酸製造に使用するロータリーキルンに投入可能な粒径（１５〜３００μｍ程度）の場合、炭酸カルシウムの中心部が未反応で残り、純度が７０％程度となり不十分である問題点があった。
【０００９】
また、特許文献２に記載のような晶析技術を用いる場合、反応原料を溶解しておく必要があるため、フッ化カルシウムの原料は、塩化カルシウムが用いられる。フッ化カルシウムの合成原料として、塩化カルシウムを使用した場合、回収したフッ化カルシウム中に微量の塩素成分が混入することを避けることが難しい。
【００１０】
そのため、特許文献２の晶析技術にてフッ化カルシウムを得て、この微量の塩素成分が混入したフッ化カルシウムを使用してフッ化水素酸を製造した場合、製造したフッ化水素酸中に塩酸成分が混入してしまい品質の悪化が懸念されるため、できるだけ塩素成分を含有したカルシウム化合物の使用は避けることが望ましい。
【００１１】
このように、従来の晶析技術によりフッ化カルシウムを回収し再利用する種々の技術について開示されているが、回収したフッ化カルシウムの粒径や純度などの問題点があり、回収物の再利用技術が未だ確立されていないのが現状である。
【００１２】
本発明は、上記の問題点に鑑みてなされたものであり、フッ化水素酸の製造時に塩酸成分混入の懸念がなく、フッ化水素酸製造用の原料として好適なフッ化カルシウムの製造方法を提供することを目的とする。
【課題を解決するための手段】
【００１３】
本発明者らは、上記問題点を解決するために、鋭意検討した結果、実質的に塩素成分を含有しない炭酸カルシウムに着目し、フッ酸含有水と炭酸カルシウムを反応させる際、フッ酸と炭酸カルシウムのモル比（反応当量）において、フッ酸が過剰な状態で反応させ、さらに、炭酸カルシウムの中心部まで完全に反応が進行するように十分な熟成時間を確保することによって、フッ化水素酸製造用の原料として好適なフッ化カルシウムを得ることができること、を見出し、本発明に至った。
【００１４】
すなわち、本発明は、フッ酸含有水と炭酸カルシウムの反応によるフッ化カルシウムの製造方法であって、フッ素濃度が５００００ｍｇ／Ｌ以上であるフッ酸含有水において、炭酸カルシウムの反応を進行させる熟成時間を有する合成反応工程［１］と、前記工程［１］にて得られた、フッ化カルシウムを含むスラリー液のｐＨを調整する中和工程［２］と、前記中和工程［２］にて得られた中和後のスラリー液を脱水する脱水工程［３］と、前記脱水工程［３］にて脱水したフッ化カルシウムを洗浄する洗浄工程［４］と、を含むことを特徴とするフッ化カルシウムの製造方法である。
【００１６】
この構成によれば、工程［１］にて合成したフッ化カルシウムを、効率よく中和、洗浄することができ、より不純物の低減させることができる。
【００１７】
また、本発明において、前記工程［１］において、前記フッ酸含有水に、粒状の炭酸カルシウムを直接投入することが好ましい。
【００１８】
この構成によれば、合成反応工程［１］におけるスラリー液のフッ酸濃度を高い状態に保つことができるため、炭酸カルシウムからフッ化カルシウムへの転化を効率的に行うことができる。さらに、粒状の炭酸カルシウムを直接フッ酸含有水に直接投入すればよいため、炭酸カルシウムのスラリー液を調整して、フッ酸含有水にスラリー液を投入するためのスラリー調整槽を設ける必要がなく、工程および製造装置の簡素化ができる。
【００１９】
また、本発明の他の態様は、フッ酸含有水と炭酸カルシウムの反応によるフッ化カルシウムの製造方法であって、フッ素濃度が５００００ｍｇ／Ｌ以上であるフッ酸含有水において、炭酸カルシウムの反応を進行させる熟成時間を有する合成反応工程［１］、を含み、前記工程［１］にて使用する炭酸カルシウムの量が、前記フッ酸含有水のフッ素濃度の０．７当量以上、０．９８当量以下であることを特徴とするフッ化カルシウムの製造方法である。
【００２０】
この構成によれば、フッ酸含有水中において、炭酸カルシウムの濃度に対して、フッ酸が十分に過剰に残留した状態で熟成させることができ、さらに、効率よく、炭酸カルシウムの中心部まで反応を進行させることが可能となる。
【００２１】
また、本発明において、前記工程［１］にて使用する炭酸カルシウムの平均粒径が、１５μｍ以上、３００μｍ以下、とすることが好ましい。さらには、３０μｍ以上、１５０μｍ以下とすることが特に好ましい。なお、本明細書において、「平均粒径」とは、レーザー回折・散乱法によって求めた粒度分布における積算値５０％（メジアン径）での粒子径を意味する。
【００２２】
この構成によれば、一般的にフッ化水素製造に使用されるロータリーキルンに投入可能かつ好適な粒径のフッ化カルシウムを得ることが可能となり、ロータリーキルンに投入する前工程において、フッ化カルシウムを粉砕するなどの別途工程を設ける必要がなく、工程および製造装置を簡素化することが可能となる。
【発明の効果】
【００２３】
本発明によれば、フッ酸含有水と実質的に塩素成分を含有しない炭酸カルシウムを反応させる際に、反応場のフッ酸が過剰な状態で十分な熟成時間を確保し、炭酸カルシウムの中心部まで完全に反応を進行させることができる。そのため、フッ化水素酸の製造時に塩酸成分混入の懸念がなく、フッ化水素酸製造用の原料として好適なフッ化カルシウムを提供することが可能となる。
【図面の簡単な説明】
【００２４】
【図１】本発明の実施の形態に係るフッ化カルシウムの製造回収装置の一例を示す概略図である。
【図２】本発明の実施の形態に係るフッ化カルシウムの製造回収装置の変形例を示す概略図である。
【図３】本発明の実施の形態に係る小型実験装置の概略図である。
【発明を実施するための最良の形態】
【００２５】
以下、図面を参照して、本発明の実施形態について説明する。まず、図１を参照して、本発明の実施の形態に適用可能なフッ化カルシウムの製造回収装置１００の一例について説明する。
【００２６】
本発明のフッ化カルシウムの製造回収装置１００は、フッ酸含有水と炭酸カルシウムとを反応させフッ化カルシウムを合成するフッ化カルシウム合成槽１０と、フッ化カルシウム合成槽１０で合成したフッ化カルシウムの中心部まで、反応を十分に進行させる熟成槽２０と、合成したフッ化カルシウムを含むスラリー液を固液分離操作によって脱水する脱水装置３０と、を備える。
【００２７】
フッ化カルシウム合成槽１０には、供給ポンプ１０ａを介して、フッ酸含有水をフッ化カルシウム合成槽１０に導入するフッ酸含有水供給配管１１と、炭酸カルシウムをフッ化カルシウム合成槽１０に導入する炭酸カルシウム導入手段４０と、合成フッ化カルシウムを含むスラリー液を排出する第１スラリー液排出配管１４が排出ポンプ１０ｂを介して接続されている。なお、フッ化カルシウム合成槽１０内には、モーター１５を介して攪拌機１３が設置される。
【００２８】
第１スラリー液排出配管１４の下流には、排出ポンプ１０ｂを介して熟成槽２０が接続されており、熟成槽２０には、貯留されたスラリー液の中和を行う中和液を供給するための中和液供給配管２１が供給ポンプ２０ａを介して接続されている。また、熟成槽２０には、スラリー液を排出して脱水装置３０に送液するための第２スラリー液排出管２２が設けられている。なお、熟成槽２０内には、モーター２４を介して攪拌機２３が設置されている。
【００２９】
第２スラリー液排出管２２の下流には、排出ポンプ２０ｂを介して脱水装置３０が接続されており、脱水装置３０には、第２スラリー液排出管２２を介して送液されたスラリー液を洗浄するための洗浄液を供給する洗浄液供給配管３１が供給ポンプ３０ａを介して接続される。なお、洗浄液としては、水やエタノールなどの有機溶媒を使用することができ、例えば、残留塩素成分の観点から、塩素成分が１０ｍｇ／Ｌ以下の純水を用いるとよい。また、脱水装置３０には、フッ化カルシウムの回収配管３２が設けられ、この配管３２によって、脱水、洗浄後の合成フッ化カルシウム５が回収される。脱水装置３０としては、通常、遠心分離機をすればよいが、その他の方式として、例えば、フィルタプレス脱水装置、ろ過式脱水装置（不織布フィルター型）を使用してもよい。
【００３０】
フッ化カルシウム合成槽１０の外周には、冷却ジャケット１２が周設されており、合成槽１０内のスラリー液（フッ酸含有水と炭酸カルシウムの混合液）の温度が調整される。冷却ジャケット１２の方式は特に限定されないが、例えば、フッ酸と炭酸カルシウムの反応においては、発熱を抑えるために好適なものとして、簡便な方式である冷水循環方式を用いて温度を調整するとよい。
【００３１】
フッ化カルシウム合成槽１０と熟成槽２０において、槽の材質としては特に限定されないが、例えば、ＰＦＡ、ＰＴＦＥなどのフッ素樹脂やゴム製のライニング槽を使用することができる。
【００３２】
炭酸カルシウム導入手段４０は、粒状の炭酸カルシウムの受入ポッパー４１と、炭酸カルシウムを供給するためのスクリューフィーダ４２と、を備えており、スクリューフィーダ４２によって炭酸カルシウムの供給量（供給速度）が調整される。なお、炭酸カルシウムの供給速度は、反応による急速な発熱が起こらないように適宜調整される。
【００３３】
次に、本発明の実施形態に係るフッ化カルシウムの製造回収工程について説明する。
【００３４】
本発明は、フッ酸含有水と炭酸カルシウムの反応によるフッ化カルシウムの製造方法であって、高濃度のフッ酸含有水、すなわち、フッ素濃度が５００００ｍｇ／Ｌ以上であるフッ酸含有水において、炭酸カルシウムの反応を進行させる熟成時間を有する合成反応工程［１］、を含むことを特徴としている。
【００３５】
さらに、本発明において、上記の工程［１］に加えて、工程［１］にて得られた合成フッ化カルシウムを含むスラリー液のｐＨを調整する中和工程［２］と、工程［２］にて得られた中和後のスラリー液を脱水する脱水工程［３］と、工程［３］にて脱水した合成フッ化カルシウムを洗浄する洗浄工程［４］を、含むようにするとよい。
【００３６】
以下、図１を参照して、それぞれの各工程について詳細説明する。
【００３７】
まず、本発明の合成反応工程［１］について説明する。工程［１］は、炭酸カルシウムをフッ酸含有水のフッ酸（ＨＦ）と反応させ、フッ化カルシウムを合成する工程である。まず、フッ酸廃液などのフッ酸含有水を貯留したタンクから、フッ酸含有水がフッ酸含有水供給配管１１を介してフッ化カルシウム合成槽１０に供給される。次いで、受入ホッパー４１に収容された粒状の炭酸カルシウムが、スクリューフィーダ４２を介して供給量を調整しながらフッ化カルシウム合成槽１０に投入される。また、工程［１］は、炭酸カルシウムからフッ化カルシウムの転化反応を完全に進行させるために、十分な熟成時間を確保しやすいバッチプロセスが好適に用いられる。
【００３８】
なお、炭酸カルシウム導入手段４０としては、粒状の炭酸カルシウムを直接投入する方式以外に、別途調整槽を設け、炭酸カルシウムのスラリー溶液を調整し、フッ化カルシウム合成槽１０に炭酸カルシウムスラリー溶液を投入する方式も採用可能であるが、本発明においては、粒状の炭酸カルシウムを直接投入方式がより好ましい。
【００３９】
その理由としては、炭酸カルシウムのスラリー溶液を投入する場合、別途、スラリー溶液を調整する調整槽を設けたり、フッ化カルシウム合成槽１０の容積を大きくする必要があり装置が煩雑になる。加えて、スラリー液を供給する配管の液詰まりが懸念されるため１０ｗｔ％程度のスラリー液にする必要がある。また、１０ｗｔ％程度の濃度の薄いスラリー液を用いた場合、フッ化カルシウム合成槽１０のフッ酸含有水のフッ素濃度が低くなってしまう、その結果、反応溶液のフッ素濃度を十分に高くすることができなくなり、本発明の特徴である、反応場のフッ素の高濃度によって炭酸カルシウムの中心部まで十分にフッ化カルシウム化する効果が得られにくくなるため、本発明においては、粒状の炭酸カルシウムを直接投入することが特に好ましい。
【００４０】
フッ化カルシウム合成槽１０に導入されたフッ酸含有水と炭酸カルシウムの混合物であるスラリー液は、上述の反応式（４）に示すように、二酸化炭素（ＣＯ２）ガスの発泡を伴う発熱反応であるため、フッ化カルシウム合成槽１０の外周に周設された冷却ジャケット１２によって、スラリー液の温度が一定に保たれる。温度設定条件としては、使用する炭酸カルシウムの投入量、粒子径、フッ化カルシウム合成槽１の反応容器の容積量などによって適宜設定されるべきである。例えば、１５μｍ以上、３００μｍ以下の粒子径の炭酸カルシウムを使用する場合、設定温度は、５℃〜９５℃、特には２０〜５０℃の範囲にて調整するとよい。
【００４１】
炭酸カルシウムの粒子径は、１５μｍ以上、３００μｍ以下、とすることが好ましい。さらには、３０μｍ以上、１５０μｍ以下とすることが特に好ましい。その理由としては、３００μｍより大きくなると、炭酸カルシウムからフッ化カルシウムへの転化率が減少し、本発明における熟成時間が長くなってしまい効率的でない。また、合成後のフッ化カルシウムの粒径が、１５μｍより小さくなると、ローターリーキルンを使用してフッ化水素製造の原料として投入した場合、流動性に問題点が生じやすいため好ましくない。ロータリーキルンによるフッ化水素製造用原料として使用するには、３０μｍ以上、１５０μｍ以下の炭酸カルシウムの粒径が特に好適である。この範囲にすることによって、好適な大きさのフッ化カルシウムを合成することができる。
【００４２】
フッ化カルシウム合成槽１０において、上述の反応式（４）に示されるように、フッ酸含有水に含まれるフッ酸と粒状の炭酸カルシウムが反応して、フッ化カルシウムの結晶が合成される。粒状の炭酸カルシウムの中心部まで完全に反応させるために、反応場に酸が過剰な状態で反応させることが好ましい。具体的には、フッ酸含有水中のフッ素濃度を、５００００ｍｇ／Ｌ以上、５３００００ｍｇ／Ｌ以下、とし、さらには、１０００００ｍｇ／Ｌ以上、５３００００ｍｇ／Ｌ以下とすることが特に好ましい。
【００４３】
フッ素濃度が、５３００００ｍｇ／Ｌより大きい場合、フッ酸含有水中のフッ酸蒸気圧が高くなるため、炭酸カルシウムと反応させる際に生じる二酸化炭素（ＣＯ２）のガス発生に同伴して、フッ化水素蒸気が発生するため、撹拌機や炭酸カルシウム粉体投入機などの装置の腐食に繋がってしまうため、好ましくない。また、フッ素濃度が、５００００ｍｇ／Ｌより小さい場合、反応場の酸の濃度が十分でなく、炭酸カルシウムのフッ化カルシウム化の反応を効率的に行うことができなくなるため、好ましくない。
【００４４】
上記反応式（４）をもとに、粒状の炭酸カルシウムの中心部まで完全に反応させるために、反応場に酸が過剰な状態で反応させる。酸の濃度を過剰にするために、フッ酸が、反応式（４）における化学当量より多くなるように反応液を調整する。具体的には、投入する炭酸カルシウムの量が、フッ酸との反応に必要な量の０．７当量以上、０．９８当量以下、に調整することが好ましい。０．７当量より小さい場合は、中和工程［２］におけるｐＨ調整において、ｐＨ調整剤が多量に必要となってしまうため、コスト高に繋がることや、フッ化カルシウムの収量が少なくなってしまうため、好ましくない。
【００４５】
炭酸カルシウムを投入して、スラリー液からの二酸化炭素（ＣＯ２）ガスの発泡がおさまった後、このスラリー液は、排出ポンプ１０ｂによって、フッ化カルシウム合成槽１０に接続された第１スラリー液排出配管１４を介して引き抜かれて熟成槽２０に送液される。
【００４６】
熟成槽２に送液されたスラリー液は、フッ化カルシウム合成槽１０におけるフッ酸含有水と炭酸カルシウムの混合仕込み時において、フッ酸の量が、炭酸カルシウムとの反応に必要な当量に対して過剰な量にて調整されている。すなわち、フッ酸濃度が過剰な状態にある。この状態にて、スラリー液を放置して熟成させることによって、合成フッ化カルシウムの原料となる炭酸カルシウムの中心部まで反応を完全に進行させ、純度の高めたフッ化カルシウムを合成する。
【００４７】
熟成条件としては、少なくとも３０分保持することが好適であり、さらには、１時間以上、熟成時間を設けることが特に好ましい。また、熟成においては、常温で行うことができるが、必要に応じて適宜、フッ化カルシウム合成槽１０と同様に、熟成槽２にジャケットなどの温度調節手段を設けて温度調整してもよい。なお、ここで言う「熟成時間」とは、フッ酸含有水に必要量の炭酸カルシウムを投入終了した時点を開始点として、炭酸カルシウムを混合したフッ酸含有水に、中和液を供給開始（中和液をフッ酸含有水に投入）した熟成終了時点までの時間を意味する。
【００４８】
次に、本発明における中和工程［２］について説明する。工程［２］は、合成フッ化カルシウムを含むスラリー液のｐＨを調整する工程であり、工程［１］にて得られたスラリー液はフッ素濃度が高い状態であるため、アルカリなどｐＨ調整剤を添加して中和する（ｐＨを６〜７程度）。なお、ｐＨ調整剤は、回収する合成フッ化カルシウム５の純度への影響を低減でき、特に、塩素成分が含有されていない調整剤という観点から、水酸化カルシウム、水酸化ナトリウム、水酸化カリウム、アンモニアの水溶液などを用いるとよい。スラリー液のｐＨをモリタリングする方法は特に限定されないが、例えば、市販のｐＨ試験紙を用いる方法、ｐＨメーターなどの測定手段によってモニタリングするとよい。
【００４９】
さらに、本発明における脱水工程［３］および洗浄工程［４］について説明する。工程［３］および工程［４］は、工程［２］で得られた中和後の合成フッ化カルシウムを含むスラリー液の脱水を行い（工程［３］）、さらに分離した合成フッ化カルシウムに含まれる不純物（Ｎａイオンなど）を取り除く工程（工程［４］）である。
【００５０】
具体的には、工程［２］で得られた中和後の合成フッ化カルシウムを含むスラリー液が、排出ポンプ２０ｂによって、第２スラリー液排出配管２２を介して、脱水装置３０に送液され、遠心分離機などの固液分離操作によって脱水される。さらに、脱水された合成フッ化カルシウム５０は、水やエタノールなどの洗浄液によって洗浄されて合成フッ化カルシウムは回収される。なお、脱水工程［３］と洗浄工程［４］は、必要に応じて適宜繰り返し行うようにしてもよい。例えば、スラリー液を脱水して大部分の脱水を行い、次いで、水やエタノールなどの洗浄液で洗浄し、さらに、脱水操作を行い、完全に脱水処理を施すようにしてもよい。
【００５１】
上記工程［１］〜［４］にて、フッ化カルシウムの製造および回収を行うと、フッ化水素酸製造用の原料として好適な、平均粒径が、１５μｍ以上、３００μｍ以下、であって、純度が９５％以上の高品質なフッ化カルシウムを得ることができる。さらに、得られたフッ化カルシウムは、特に、塩素成分の不純物の懸念が少ないため、本発明によるフッ化カルシウムは、フッ化水素酸製造用の原料として使用すると、塩酸成分の混入がない高品質なフッ化水素を製造することが可能である。
【００５２】
また、上記の説明では、図１に示すように、フッ化カルシウム製造の生産効率を向上させるのに好適なフッ化カルシウム合成槽１０と熟成槽２０をそれぞれ個別の槽にする場合について述べたが、本発明のフッ化カルシウムの製造回収装置１００の変形例として、図２のフッ化カルシウムの製造回収装置２００に示すように、生産設備のコストを下げるために、フッ化カルシウム合成槽１０と熟成槽２０は一つの反応槽にしてもよい。つまり、フッ化カルシウム合成槽１０にて、フッ化カルシウムの合成、熟成反応、中和反応を行うようにしてもよい。なお、図２において、図１のフッ化カルシウムの製造回収装置１００と同じ構成、作用を有する部分については同一の符号を付した。
【産業上の利用可能性】
【００５３】
本発明によれば、フッ化カルシウムの製造し回収する方法に適用でき、得られたフッ化カルシウムは、フッ化水素酸製造用の原料として好適に使用することができる。
【００５４】
なお、製造されるフッ化水素酸または無水フッ化水素酸は、さまざまなフッ素化合物の出発原料として使用される。
【実施例】
【００５５】
以下、実施例によって本発明を詳細に説明するが、本発明は係る実施例に限定されるものではない。
【００５６】
図１に示すような本発明の実施の形態に適用可能なフッ化カルシウムの製造回収装置１００を用いてフッ化カルシウムの製造回収を行った。製造したフッ化カルシウムの評価として、フッ化カルシウムの純度とフッ化カルシウムの含有不純物濃度の測定を行った。
【００５７】
［実施例１］
図３に示すような小型実験装置３００として、ＰＴＦＥ攪拌機（攪拌機１３）を内部に設置した容積１ＬのＰＦＡビーカー６０を用い、上部から単位時間当たり一定量供給が可能な粉体フィーダー（スクリューフィーダ４２）を設置して炭酸カルシウムを投入できるようにした。ＰＦＡビーカー６０にはフッ酸濃度１５１０００ｍｇ／Ｌのフッ酸含有水を５００ｇ仕込み、ＰＴＦＥ攪拌機を回転速度１５０ｒｐｍで回転させた。
【００５８】
次いで、平均粒径が６０μｍである備北粉化工業製の炭酸カルシウムを粉体フィーダーに１８６ｇ仕込み、８ｇ／ｍｉｎの速度でＰＦＡビーカーに投入を行った。フッ酸に対する炭酸カルシウムの当量としては、０．９４当量である。粉体フィーダーで１８６ｇを全量投入した後は、５分後、１５分後、３０分後、６０分後、１２０分後（実施例１−１〜実施例１〜５参照）にそれぞれＰＦＡビーカー内からサンプル（合成フッ化カルシウム）を採取した。採取したサンプルは、桐山ロートを用い、吸引ろ過および純水洗浄を実施した後、１００℃で乾燥処理を施し、Ｘ線回折測定および粒度分布測定を実施した。
【００５９】
なお、粉体の平均粒径の測定は、島津製作所製レーザー回折式粒度分布測定装置ＳＡＬＤ２２００を用いて測定を実施した。レーザー回折式粒度分布測定装置では、センサで検出した粒子による回折／散乱光の光強度分布のデータから粒度分布を計算する。平均粒子径は測定される粒子径の値に相対粒子量（差分％）を掛けて、相対粒子量の合計（１００％）で割って求められる。なお、平均粒子径は粒子の平均直径である。本実施例において、「平均粒子径」とは、レーザー回折・散乱法によって求めた粒度分布における積算値５０％（メジアン径）での粒径を意味する。
【００６０】
Ｘ線回折測定の際には、粉体サンプルを十分に乳鉢で磨り潰し、結晶内部の炭酸カルシウムについても検出できるようにした。また、合成したフッ化カルシウムの純度および不純物として含まれる炭酸カルシウムの濃度の分析については、予め、フッ化カルシウムおよび炭酸カルシウムの標準試薬を所定濃度で混合し、すり鉢上十分に混合し、Ｘ線回折測定を行うことで検量線を作成した。この作成した検量線によって、合成したフッ化カルシウムの純度および不純物として含まれる炭酸カルシウムの濃度について算出した。
【００６１】
粒度分布の測定結果およびフッ化カルシウム純度の分析結果は表１に示した通りであり、粉体フィーダーにて粉体を投入完了後、３０分経過（熟成時間３０分）することで、純度９５％以上のフッ化カルシウムが得られていることが確認できた。さらには、６０分経過することで、純度９９％以上のフッ化カルシウムが得られていることが確認できた。また、平均粒径も５０〜６０μｍであり、フッ化水素製造用の原料として用いるのに適していることがわかった。
【００６２】
［実施例２］
使用する炭酸カルシウムが、平均粒径１９μｍの薬仙石灰製に変更となった以外は、全て実施例１と同条件で実施した。粒度分布の測定結果およびフッ化カルシウム中の炭酸カルシウムの分析結果は表１に示した通りであり、粉体フィーダーにて粉体を投入完了後、３０分経過時には、純度９９％以上のフッ化カルシウムが得られていることが確認できた（実施例２−１〜実施例２−４参照）。
【００６３】
［実施例３］
使用した実験装置は実施例１と同じものを用い、ＰＦＡビーカーにはフッ酸濃度５１０００ｍｇ／Ｌのフッ酸含有水を５００ｇ仕込み、粉体フィーダーには、平均粒径が６０μｍである備北粉化工業製の炭酸カルシウムを６４ｇ仕込んで反応を行った。熟成時間６０分経過時にサンプリングを行い、分析したところ、平均粒径は５２μｍ、フッ化カルシウムの純度は９９％以上であった。
【００６４】
また、実施例１−１〜１−５、実施例２−１〜２−５、および実施例３で合成したフッ化カルシウムサンプルの塩素含有量を、蛍光Ｘ線分析装置（型番：SYSTEM3270、株式会社リガク製）を用いて測定したところ、いずれのサンプルにおいても、１００ｐｐｍ未満であり痕跡量しか含有していないことを確認した。
【００６５】
［比較例１］
実施例１で実施した条件中の炭酸カルシウムの充填量を１８６ｇから２００ｇに変更したこと以外は、実施例１と同条件で試験を実施した。フッ酸に対する炭酸カルシウムの当量としては、１．００当量である。結果、熟成時間を１２０分にした場合でも、フッ化カルシウムの純度は８８％であり、不純物として炭酸カルシウムが１２％混入していた。
【００６６】
［比較例２］
使用した実験装置は実施例１と同じものを用い、ＰＦＡビーカーにはフッ酸濃度４０００ｍｇ／Ｌのフッ酸含有水を５００ｇ仕込み、粉体フィーダーには、平均粒径が６０μｍである備北粉化工業製の炭酸カルシウムを５ｇ仕込んで反応を行った。熟成時間６０分経過時にサンプリングを行い、分析したところ、平均粒径は５２μｍ、フッ化カルシウムの純度は７０％であった。
【００６７】
［実施例４］
次に、大型の実験装置にて本発明の有効性の検討を行った。図１に示すような製造回収装置１００として、ＰＦＡライニングを施した攪拌機を内部に設置し、さらに、水冷式の冷却ジャケットを外周に周設したＰＦＡライニング合成反応容器（フッ化カルシウム合成槽１０）に、ダイヤフラムタイプの供給ポンプを用いて、フッ酸濃度を１４７０００ｍｇ／Ｌに調製したフッ酸含有水を４８４ｋｇ供給した。なお、合成反応容器は容積が１ｍ３のものを使用した。次いで、炭酸カルシウム導入装置を用いて、平均粒子径６０μｍの粒状の炭酸カルシウムを受入ホッパーに導入し、スクリューフィーダにて供給量を調整しながら、４時間かけて合計１８０ｋｇ投入した。この際、フッ酸と炭酸カルシウムの反応による発熱を抑えるために、冷却ジャケットを用いて、反応容器内のスラリー溶液が４０℃以下になるように調整しながら粒状の炭酸カルシウムの投入を行った。なお、スラリー溶液の混合仕込み量は、炭酸カルシウムの量が、フッ酸との反応に必要な量の０．９６当量になるように調整した。
【００６８】
粒状の炭酸カルシウム投入後、攪拌を止め、合成反応容器に接続された排出配管（第１スラリー液排出配管１４）より、スラリー溶液を引き抜き、熟成反応器（熟成槽２）に送液し、常温にて保持し、スラリー溶液を２時間熟成させた。２時間熟成後、熟成反応器に接続された中和液供給配管から、ｐＨ調整剤として、水酸化ナトリウムを供給し、スラリー液のｐＨが６〜７になるように中和した。なお、ｐＨの測定は市販のｐＨ試験紙を用いて測定した。次いで、中和が完了したスラリー液を、熟成反応器に接続された排出配管（第２スラリー液排出配管２２）より、引き抜き、遠心分離機（脱水装置３０）に送液し、脱水を行い、さらに、純水で合成フッ化カルシウムを洗浄し不純物を除去した。
【００６９】
以上の方法で合成したフッ化カルシウムの純度および平均粒子径を測定したところ、フッ化カルシウムの純度は９９％以上であり、平均粒子径を５８μｍであった。またフッ化カルシウム中の塩素含有量を、蛍光Ｘ線分析装置（型番：ＳＹＳＴＥＭ３２７０、株式会社リガク製）を用いて、分析したところ１００ｐｐｍ未満と十分に低い値であった。
【００７０】
［比較例３］
実施例４と、熟成時間以外は全て同条件で試験を実施した。熟成時間は、０分として試験を実施した。結果は、フッ化カルシウムの純度が８４％であり、炭酸カルシウムが残存してしまう形となった。なお、ここで言う熟成時間０分とは、フッ酸含有水に必要量の炭酸カルシウムを投入し終わったと同時に中和液を投入開始した場合を意味する。
【００７１】
さらに、実施例４で合成したフッ化カルシウムを用いて、実際にフッ化水素の合成を実施した。フッ化水素の合成には、キルン型リアクターを用い、天然のフッ化カルシウム（蛍石）に、実施例４で製造した合成フッ化カルシウムを５％混合する形で試験を実施した。得られたフッ化水素の純度は高く、塩酸の濃度は０．５ｐｐｍ以下であった。
【００７２】
表１の結果より、本発明の範疇内である実施例においては、フッ化カルシウムの純度が高く、さらに、含有不純物濃度は十分に低いことが分かった。一方、本発明の範疇外である比較例においては、炭酸カルシウムが完全にフッ化カルシウムに転化されておらず、フッ化カルシウムの純度が低く、フッ化水素製造用の原料として用いるには不十分であることが分かった。
【表１】
0005772426.tif 000007
【符号の説明】
【００７３】
１００、２００    フッ化カルシウムの製造回収装置
１０              フッ化カルシウム合成槽
１０ａ            供給ポンプ
１０ｂ            排出ポンプ
１１              フッ酸含有水供給配管
１２              冷却ジャケット
１３              攪拌機
１４              第１スラリー液排出管
１５              モーター
２０              熟成槽
２０ａ            供給ポンプ
２０ｂ            排出ポンプ
２１              中和液供給配管
２２              第２スラリー液排出管
２３              攪拌機
２４              モーター
３０              脱水装置
３０ａ            供給ポンプ
３１              洗浄液供給配管
３２              フッ化カルシウム回収配管
４０              炭酸カルシウム導入手段
５０              合成フッ化カルシウム
【図１】
0005772426.tif 000008
【図２】
0005772426.tif 000009
【図３】
0005772426.tif 000010